(57)【特許請求の範囲】
【請求項１】
原料金属を真空雰囲気中で蒸留精製して高純度の目的金属を得る高度精製方法であって、該真空雰囲気を維持する内筒の内部上方に配置された原料るつぼ内の該原料金属を加熱して発生する該目的金属の蒸気を該内筒の内壁面に接触させ該目的金属を凝縮させて回収し、該目的金属よりも蒸気圧の低い不純物元素を該原料るつぼ内に残留させて分離する第１加熱精製工程と、回収された該目的金属を該内筒の内部下方に配置された筒体内下部の貯液部に受入れて加熱し発生蒸気を該筒体内上部に設けた拡散板を通過させ吸引誘導して該筒体の下方に配置された冷却トラップにおいて該目的金属よりも蒸気圧の高い不純物元素の蒸気を固化させて分離するとともに該目的金属の蒸気を該拡散板に接触させて凝縮させ該貯液部に戻す第２加熱精製工程と、からなることを特徴とする高純度金属の高度精製方法。
【請求項２】
前記拡散板が炭素材質である、請求項１記載の高純度金属の高度精製方法。
【請求項３】
前記貯液部が高度精製後の高純度の前記目的金属を鋳造する回収鋳型である、請求項１または２に記載の高純度金属の高度精製方法。
【請求項４】
前記目的金属がインジウムであり、第１加熱精製工程における前記原料金属の加熱温度が１１００〜１３００℃であり、第２加熱精製工程における前記回収された目的金属の加熱温度が９００〜１２００℃である、請求項１〜３のいずれかに記載の高純度金属の高度精製方法。
【請求項５】
前記目的金属がアンチモン、亜鉛、テルル、マグネシウム、カドミウム、ビスマスおよび銀からなる群より選ばれるいずれか一種の金属である、請求項１〜３のいずれかに記載の高純度金属の高度精製方法。
【請求項６】
真空雰囲気が形成される内筒の内部において、上方に第１加熱室、下方に第２加熱室が設けられ、該第１加熱室内には原料金属が装入され該原料金属中の目的金属を蒸発させて回収するとともに該目的金属よりも蒸気圧の低い不純物元素を残留分離させる上面開放の原料るつぼが、該第２加熱室内には回収された該目的金属の受入れ口と加熱して該目的金属よりも蒸気圧の高い不純物元素を蒸発分離させる排出口とを上面に有する筒体がそれぞれ配設され、さらに該目的金属が加熱される貯液部が該筒体内の下部に形成され、蒸発した該目的金属を凝縮させる拡散板が該筒体内の上部を横断して取付けられてなることを特徴とする高純度金属の高度精製装置。
【請求項７】
前記内筒が、これと前記真空雰囲気が連通し略同一中心線を有するより大径の外筒で包囲され、該外筒の内壁面と該内筒の外壁面との間の空間において上方に前記原料るつぼを加熱する上部ヒーター、下方に前記貯液部を加熱する下部ヒーターが配設された、請求項６記載の高純度金属の高度精製装置。
【請求項８】
前記拡散板は、複数の貫通孔が穿設された板体が相互に略平行に複数枚配設されたものである、請求項６または７記載の高純度金属の高度精製装置。
【請求項９】
前記内筒の天井部分の少なくとも内面がドーム状または円錐状に構成された、請求項６〜８のいずれかに記載の高純度金属の高度精製装置。
【請求項１０】
前記目的金属がインジウム、アンチモン、亜鉛、テルル、マグネシウム、カドミウム、ビスマスおよび銀からなる群より選ばれるいずれか一種の金属である、請求項６〜９のいずれかに記載の高純度金属の高度精製装置。
【発明の詳細な説明】
【０００１】
【発明の属する技術分野】
本発明は純度９９．９９％(４Ｎ)程度の高純度金属インジウムを原料として純度９９．９９９９％（６Ｎ）程度またはこれ以上のさらに高純度の金属インジウムを得ることができるインジウムの、さらには同様に、アンチモン、亜鉛、テルル、マグネシウム、カドミウム、ビスマス、銀（以下これらの金属を同種金属という）の高度精製方法とこれに使用する精製装置に関するものである。
【０００２】
【従来の技術】
一般にインジウムは亜鉛精鉱中に微量含有されて産出するので亜鉛製錬において煙灰としてあるいは亜鉛電解などの中間工程で濃縮されて回収される。さらに近年、化合物半導体廃棄物から精製インジウムとして回収されるようにもなった。これらの原料インジウムの精製方法には電解精製の他、真空下で蒸留する減圧精製あるいはゾーン精製法等が用いられる。
【０００３】
【発明が解決しようとする課題】
上記電解精製あるいは減圧精製によって得られる金属インジウムの純度は９９．９９％程度であり、不純物として含有されるＳｉ、Ｆｅ、Ｎｉ、Ｃｕ、Ｇａ、Ｐｂ等はいずれも０．５ppm以上含まれており、一方、化合物半導体廃棄物からの精製には大掛かりな装置と時間をかけてインジウムを分離、回収しなければならないという問題があった。
【０００４】
更にゾーン精製法の場合においても、精製後の切断加工の必要性と汚染の危険があることから精製時の処理量の制約や精製収率の低下が避けられない上、また得られた精製インジウムをインゴットにする場合には鋳造時に不純物混入による汚染の問題があった。
これらの問題を解決すべく本発明者等は先に９９．９９９９％以上の高純度インジウムを得られるすぐれた減圧精製技術を開発し特願平８―２９４４３０号として出願したが、目的金属と不純物元素との蒸気圧差が少ない程精製が難しいため、より高純度、高生産性で、前記の同種金属にも適用できる精製技術の開発が期待されていた。
【０００５】
本発明の目的は、多種の不純物元素が含有されるインジウムであっても安定してかつ高い精製速度で９９．９９９９％またはこれ以上の純度の高純度インジウムを、さらにはインジウムのみならず前記の同種金属の高純度品を得ることを可能とする高度精製方法およびその精製装置を提供することにある。
【０００６】
【課題を解決するための手段】
本発明者は上記目的を達成すべく鋭意研究の結果、第１加熱精製工程で原料インジウム中のインジウムを蒸発させ次いで凝縮させて回収して蒸気圧の低い不純物元素と分離し、次にこの回収されたインジウムを第２加熱精製工程で加熱して蒸気圧の高い不純物元素を蒸発・除去することにより、インジウムよりも蒸気圧の低い不純物元素も、蒸気圧の高い不純物元素もいずれも安定して効率的に分離し、純度９９．９９９９％程度またはそれ以上の高純度インジウムが得られることを見出した。また、精製工程においてインジウムが接触する箇所、特に内筒等を黒鉛製とすることと、第２加熱精製工程における蒸留経路に拡散板を配設することにより、再汚染を防止し、かつ、精製速度を大幅に向上できることを見出し、さらに、この技術がインジウムだけではなく、蒸気圧差を利用して精製できる金属、特に、前記の同種金属にも適用できることを見出したものである。
【０００７】
すなわち本発明は、第１に、原料金属を真空雰囲気中で蒸留精製して高純度の目的金属を得る高度精製方法であって、該真空雰囲気を維持する内筒の内部上方に配置された原料るつぼ内の該原料金属を加熱して発生する該目的金属の蒸気を該内筒の内壁面に接触させ該目的金属を凝縮させて回収し、該目的金属よりも蒸気圧の低い不純物元素を該原料るつぼ内に残留させて分離する第１加熱精製工程と、回収された該目的金属を該内筒の内部下方に配置された筒体内下部の貯液部に受入れて加熱し発生蒸気を該筒体内上部に設けた拡散板を通過させ吸引誘導して該筒体の下方に配置された冷却トラップにおいて該目的金属よりも蒸気圧の高い不純物元素の蒸気を固化させて分離するとともに該目的金属の蒸気を該拡散板に接触させて凝縮させ該貯液部に戻す第２加熱精製工程と、からなることを特徴とする高純度金属の高度精製方法；第２に、前記拡散板が炭素材質である、第１記載の高純度金属の高度精製方法；第３に、前記貯液部が高度精製後の高純度の前記目的金属を鋳造する回収鋳型である、第１または２に記載の高純度金属の高度精製方法；第４に、前記目的金属がインジウムであり、第１加熱精製工程における前記原料金属の加熱温度が１１００〜１３００℃であり、第２加熱精製工程における前記回収された目的金属の加熱温度が９００〜１２００℃である、第１〜３のいずれかに記載の高純度金属の高度精製方法；第５に、前記目的金属がアンチモン、亜鉛、テルル、マグネシウム、カドミウム、ビスマスおよび銀からなる群より選ばれるいずれか一種の金属である、第１〜３のいずれかに記載の高純度金属の高度精製方法；第６に、真空雰囲気が形成される内筒の内部において、上方に第１加熱室、下方に第２加熱室が設けられ、該第１加熱室内には原料金属が装入され該原料金属中の目的金属を蒸発させて回収するとともに該目的金属よりも蒸気圧の低い不純物元素を残留分離させる上面開放の原料るつぼが、該第２加熱室内には回収された該目的金属の受入れ口と加熱して該目的金属よりも蒸気圧の高い不純物元素を蒸発分離させる排出口とを上面に有する筒体がそれぞれ配設され、さらに該目的金属が加熱される貯液部が該筒体内の下部に形成され、蒸発した該目的金属を凝縮させる拡散板が該筒体内の上部を横断して取付けられてなることを特徴とする高純度金属の高度精製装置；第７に、前記内筒が、これと前記真空雰囲気が連通し略同一中心線を有するより大径の外筒で包囲され、該外筒の内壁面と該内筒の外壁面との間の空間において上方に前記原料るつぼを加熱する上部ヒーター、下方に前記貯液部を加熱する下部ヒーターが配設された、第６記載の高純度金属の高度精製装置；第８に、前記拡散板は、複数の貫通孔が穿設された板体が相互に略平行に複数枚配設されたものである、第６または７記載の高純度金属の高度精製装置；第９に、前記内筒の天井部分の少なくとも内面がドーム状または円錐状に構成された、第６〜８のいずれかに記載の高純度金属の高度精製装置；第１０に、前記目的金属がインジウム、アンチモン、亜鉛、テルル、マグネシウム、カドミウム、ビスマスおよび銀からなる群より選ばれるいずれか一種の金属である、第６〜９のいずれかに記載の高純度金属の高度精製装置、である。
【０００８】
【発明の実施の形態】
本発明の高度精製装置は、一例として図１の概略断面図に示す構造とすることができる。すなわち、ステンレス製フレーム・水冷部分・アルミナシート等の断熱材からなり内面がカーボン断熱材である外筒１の内面空間は真空ポンプ２により真空雰囲気下に維持され、また外筒１の内部にはほぼ同一中心線を有する小径の黒鉛製内筒３が内挿され、両筒の内部空間はそれらの下部において連通して黒鉛製内筒３の内面空間もまた同様に真空雰囲気となる。内筒３の天井部分は少なくともその内面の形状をドーム状または円錐状に構成することが好ましい。これにより原料るつぼ８からいったん蒸発して内筒３の天井部分の内面に接触して凝縮し付着した目的金属の液滴は表面張力により引っ張られて天井部分の内面から速やかに側壁面を伝わって流下するので、内筒３の天井部分の内面から真下の原料るつぼ８内に落下して戻ってしまうことを防止することができるからである。内筒３内には上方に第１加熱室４、その下方にはこれと連通して第２加熱室５があり、外筒１内壁面と内筒３外壁面との間の空間には第１加熱室４を加熱する上部カーボンヒーター６と、第２加熱室５を加熱する下部カーボンヒーター７が設置されている。また、第１加熱室４内には黒鉛製原料るつぼ８が配置され、第２加熱室５内には下部が貯液部９であって上面中央部と上面周辺部が開口し内部に向けて漏斗状に絞られた受入れ口１０が設けられた筒体１１が設置されている。
【０００９】
さらに、筒体１１内の上部において内壁と漏斗状の受入れ口１０との間を横断して拡散板１２が設置される。ここで拡散板１２は貫通孔を有する板体のほか、貫通空隙の大きい充填層としてもよい。要するに筒体１１内で加熱されて発生し対流する蒸気のうち、インジウムよりも蒸気圧の高い不純物元素の蒸気が拡散板１２中を通過して第２加熱室外へ排出され、一方インジウム蒸気は拡散板１２で凝縮して貯液部９へ再滴下することによってインジウムより蒸気圧の高い不純物元素が除去される。拡散板１２は、金属と反応し難い材質であるのが好ましく、全体が黒鉛製であるのがさらに好ましい。拡散板１２の必要段数（枚数）、貫通孔径および孔数、設置間隔等は、精製処理速度、不純物濃度、加熱温度等に応じて増減して設定する。該貫通孔は、小さすぎてもまた数が少なすぎても金属蒸気から凝固した金属により閉口されるため貫通孔径は２ｍｍ以上が望ましい。また内筒３の下方において真空ポンプの吸引口近傍には、インジウムより蒸気圧の高い不純物元素の蒸気、すなわち、第１加熱室で発生した蒸気のうち凝縮しなかった蒸気、および第２加熱室から排出された蒸気、を含む真空吸気を冷却しその中の残留蒸気を分離捕集する冷却トラップ１３が設けられている。
【００１０】
本発明において真空雰囲気とは高度な真空状態をいうものであり、好ましくは圧力１×１０―３Torr(１．３×１０―１Ｐa)以下の真空度、さらに好ましくは圧力１×１０―３〜１×１０―６Torr(１．３×１０―１〜１．３×１０―４Ｐa)の真空度である。原料インジウム（純度９９．９９％程度）を第１加熱室４内の原料るつぼ８に適量入れ、真空雰囲気中で、上部カーボンヒーター６により１１００〜１３００℃、好ましくは１２００〜１２８０℃の範囲に加熱すると、原料るつぼ８内の原料インジウムが蒸発し、内筒３の内面等で凝縮して第１加熱室４の下部に連通する第２加熱室５内の筒体１１下部の貯液部９へ、漏斗状の受入れ口１０を通って滴下する。第１加熱室４において、圧力が１×１０―３Torr(１．３×１０―１Ｐa)より大きい場合、また、加熱温度が１１００℃未満の場合はインジウムの蒸発速度が低下して精製速度が低下してしまう。また加熱温度が１３００℃を超えるとインジウムよりも蒸気圧の低い不純物元素の蒸発量が増加し貯液部９に蒸気圧の低い不純物元素がインジウムとともに到達し精製困難となる。
【００１１】
原料インジウムに含有される不純物元素のうち、インジウムよりも蒸気圧の低いアルミニウム、珪素、鉄、ニッケル、銅、ガリウムは原料るつぼ８内に残留する。逆に、インジウムよりも蒸気圧の高いリン、硫黄、塩素、カリウム、カルシウム、亜鉛、砒素、カドミウム、鉛は原料るつぼから蒸発し、インジウムとともに第１加熱室４内で凝縮し、受入れ口１０を通って貯液部９に至る。従来技術では実質上これ以上の精製が困難であったが、本発明では、凝縮して貯液部９に回収されたインジウムに関し、第２加熱室５において、下部カーボンヒーター７により貯液部９を９００〜１２００℃、好ましくは１０５０〜１１５０℃の範囲に維持することにより、貯液部９内で発生して対流する蒸気のうちインジウムより蒸気圧の高い不純物元素は拡散板１２を通過して系外に排出され、一方、インジウム蒸気は拡散板１２に接触して凝縮し貯液部９へ再滴下する。ここで、第２加熱室の加熱温度を９００℃未満にすると除去対象不純物の蒸発速度が低下し、１２００℃を超えるとインジウムの蒸発量が急増してしまう。なお、比較例１にみられるように、筒体１１内において拡散板１２がない場合でもインジウムよりも蒸気圧の高い不純物元素が貯液部９内の回収インジウムから蒸発してある程度は除去される。しかし、筒体１１内の上部を横断して拡散板１２を設置することによりインジウムの蒸発、対流、凝縮が行われて、貯液部９内の回収インジウムの表面層のみならず全体が循環されて回収インジウム全体から蒸気圧の高い不純物元素を蒸発させて精製率を向上させることが可能となり、何よりも、蒸気圧の高い不純物元素と同伴して蒸発するインジウムを拡散板１２で再凝縮することができるので精製に伴う貯液部９からの回収インジウムの損失を最低限に抑制することができ、産業上利用可能となった。
【００１２】
本発明において、貯液部９の内面形状を、第１加熱精製工程および第２加熱精製工程を行った後（本発明では、高度精製後、という）の次工程で用いる形状の回収鋳型にすることによって、従来のように精製されたインジウムを再度溶解鋳造する必要はなく、鋳造による再汚染を防止して精製されたインジウムを得ることができる。さらに、従来は内筒３の耐火物としては石英等を使用することが多かったが、内筒３と拡散板１２は黒鉛材質であるのが好ましく、さらに好ましくは、真空雰囲気中でインジウムの気体、液体が接触する表面を実質的に全部、特に、内筒３の少なくとも内面、上部ヒーター６、下部ヒーター７、拡散板１２等を高純度黒鉛材質にすることによって、インジウムが汚染されることを防止できる。また、内筒３を従来の石英製から黒鉛製に変更することにより耐熱温度が上昇するので、加熱温度も上昇でき精製速度を向上させることができ、さらに熱伝導率も向上するので、実施例２にみられるように、同一加熱温度でも凝縮速度、ひいては精製速度を向上させることができる。内筒３を黒鉛製と石英製とで比較試験を行って精製速度を求めたところ、表２（実施例２、比較例２）に示すとおり、それぞれ、１１５０℃では黒鉛の場合２．９５ g/分、石英の場合０．８ g/分であり、１２５０℃では黒鉛の場合１０．４ g/分、石英の場合８．７ g/分であり、１３００℃では黒鉛の場合１５．２ g/分、石英の場合１３．３ g/分であった。
【００１３】
このようにして得られた高度精製インジウムをグロー放電質量分析機で分析したところ、各不純物の合計量が１ppm以下を示していた。本発明においては測定対象不純物元素をグロー放電質量分析装置により定量分析を行い、得られた不純物含量の総和を１００％から差し引くことによってインジウムの純度を求める。
【００１４】
なお、本発明に係る高度精製方法およびその精製装置は蒸気圧差により精製可能な金属、すなわち具体的には、インジウムをはじめ、アンチモン、亜鉛、テルル、マグネシウム、カドミウム、ビスマスおよび銀等の金属を対象として精製することができる。
以下、インジウムに関して実施例により本発明をさらに説明するが、本発明の範囲はこれらに限定されるものではない。
【００１５】
【実施例１】
図１にインジウム高度精製装置の概略断面図を示す。黒鉛製内筒３内において上方に黒鉛製原料るつぼ８、下方に黒鉛製筒体11を配置した。筒体11の上面開口部には第１加熱室４において凝縮して第２加熱室５に滴下してくるインジウムを筒体11内に受入れるための漏斗状の受入れ口10があり、筒体11内の下部は貯液部９であり、さらに貯液部９内の回収インジウムから蒸発した蒸気圧の高い不純物元素の蒸気の排出口として筒体１１の上面周辺部は開口されている。また、筒体１１内の上部において筒体１１内壁と漏斗状受入れ口１０外面との間に黒鉛製拡散板１２を設置した。拡散板１２は脱着可能とし、使用後に付着物の分離、取り替えが容易な構造である。さらに内筒３には略同一中心線を有する外筒１を重ねて外挿し、両筒間の空間内において上方に上部カーボンヒーター６、下方に下部カーボンヒーター７を配置した。
【００１６】
先ず、表１に示す原料金属インジウム７kgを原料るつぼ８内に入れたのち、真空ポンプ２によって外筒１内および内筒３内から内部気体を吸引して圧力１×１０−４Torr(１．３×１０―２Ｐa)の真空度とするとともに上部カーボンヒーター６により原料金属インジウムを１２５０℃に加熱し、インジウムとこれより蒸気圧の大きな不純物元素とを蒸発させる第１加熱精製工程を行ったところ、いったん蒸発したインジウムは内筒３の内壁面に接触して凝縮し、滴下して漏斗状受入れ口１０を通って筒体１１下部の貯液部９内に回収された。
【００１７】
一方、インジウムより蒸気圧の高い不純物元素の一部は凝縮することなく蒸気のまま真空ポンプ２によって吸引され、吸気口１４を通って内筒３の下方の真空ポンプ２の吸引口近傍に設けられた冷却トラップ１３において固化分離された。固化物の主成分はインジウムで、このほかに、リン、硫黄、塩素、鉛などいずれもインジウムよりも蒸気圧の高い不純物元素が含まれていた。また、原料るつぼ８内に残留した元素を分析したところその主成分はインジウムで、このほかに、珪素、鉄、ニッケル、銅、ガリウムなどインジウムよりも蒸気圧の低い不純物元素が濃縮されて含まれていた。
【００１８】
筒体１１内の回収インジウムにはインジウムよりも蒸気圧の高い不純物元素の一部も含有されるため、これを除去すべく、第２加熱精製工程を行った。すなわち、貯液部９内の回収インジウムを下部カーボンヒーター７で１１００℃に加熱し、発生して対流する蒸気のうちインジウムよりも蒸気圧の高い不純物元素の蒸気を黒鉛製拡散板１２を通過させて系外に排出し、一方、インジウム蒸気は黒鉛製拡散板１２との接触により再凝縮させて回収し精製インジウムを得た。７時間精製して得られた精製インジウム６ｋｇの分析結果を実施例１として、次の比較例１の分析結果とともに表１に示す。
【００１９】
【表１】
インジウム中の不純物の分析結果（グロー放電質量分析装置による、単位：ｐｐｍ）
0004538663.tif 000002
0004538663.tif 000003
【００２０】
【比較例１】
実施例１との比較のため、拡散板１２を取り除いたこと以外は実施例１と同様に行って得られた精製インジウムの分析結果を表１に比較例１として示す。拡散板１２がなくても一応精製はできることがわかるが、貯液部９の回収インジウムのうち主に表層部が精製されるだけであり、貯液部９の回収インジウム全体を精製した実施例１に比較して不純物除去能力が劣り、特に鉛等蒸気圧がインジウムに近い不純物元素においてその差が認められた。さらに、比較例１においては筒体１１下部の貯液部９の回収インジウムから蒸発したインジウム蒸気を再凝縮させて回収することができないため、インジウムの損失が大きく、産業上利用することが困難であった。
【００２１】
【実施例２】
純度99.99％の原料金属インジウム２０kgを原料るつぼ８内に入れて、真空度を１×１０−４Torr(１．３×１０―２Ｐa)で、第１加熱精製工程での加熱温度をそれぞれ１１５０℃、１２５０℃、１３００℃とし、第２加熱精製工程での加熱温度を１１００℃として１５時間、実施例１と同様に３回の精製試験を行い、いずれの場合も純度９９．９９９９％以上の精製インジウムを得た。その精製速度を実施例２として、つぎの比較例２とともに、表２に示す。
【００２２】
【表２】
インジウム精製速度
0004538663.tif 000004
【００２３】
【比較例２】
実施例２との比較のため、上記実施例２と同様の条件で、特願平８―２９４４３０号実施例１に示された方法による精製試験を行い、精製速度を表２に比較例２として示した。比較例２では、実施例１よりも不純物、とくにインジウムより蒸気圧の高い不純物の含有量が多いものの一応９９．９９９９％以上のインジウムが得られた。しかし、比較例２では石英製内筒を使用しているため珪素による汚染があるほかに、熱伝導率が劣るためインジウム蒸気の凝縮速度が低く、これが律速となって精製速度が低いものとなった。
【００２４】
【発明の効果】
本発明によれば、インジウムよりも蒸気圧の低い不純物元素も、蒸気圧の高い不純物元素も確実に分離することができるので安定して９９．９９９９％程度、またはそれ以上の高純度インジウムを得ることができ、さらに精製に伴うインジウムの損失を防止することができる。
また、精製装置内においてインジウムが接触する表面の一部、好ましくは全部を実質的に高純度黒鉛製とすることにより、装置材質からの汚染を防止できる。また、貯液部９をインジウムの回収鋳型とすることによってインジウムの精製工程、鋳造工程における再汚染を防止できる。特に、従来内筒としては石英製のものが使用されていたが、これは軟化温度が低く、また高温ではインジウムと反応するため、内筒を黒鉛製にすることにより、汚染の問題が解消され、また耐熱性・熱伝導性が増加し、精製温度・精製速度を上昇させて生産性を格段に向上させることができる。
さらに、上記のインジウムのみならず、蒸気圧差によって精製できる本発明の精製対象金属となる、アンチモン、亜鉛、テルル、マグネシウム、カドミウム、ビスマスおよび銀等の同種金属のいずれの金属においても上記と同様の効果を得ることができる。
そして、内筒内のみならず外筒内までも真空雰囲気の構成とすることにより、(1)断熱効果によりエネルギー費用を節減できる、(2)ヒーター周囲の熱容量および対流の問題が解消されて加熱室の温度コントロールが容易となる、(3)ヒーターの酸化腐食が大幅に減少される、等の多くの効果もあげられる。
【図面の簡単な説明】
【図１】本発明に係るインジウム精製装置の概略断面図である。
【符号の説明】
１    外筒
２    真空ポンプ
３    内筒
４    第１加熱室
５    第２加熱室
６    上部ヒーター
７    下部ヒーター
８    原料るつぼ
９    貯液部
１０  受入れ口
１１  筒体
１２  拡散板
１３  冷却トラップ
１４  吸気口
【図１】
0004538663.tif 000005